(57)【要約】【課題】  上澄み液の清澄性に優れ、凝集・沈殿に要する時間が短く、放射性元素を含む汚水から一般排水として排出可能な程度まで放射性元素を除去できる汚水処理剤を提供すること。【解決手段】  スメクタイト系吸着性物質１００重量部と、高分子凝集剤２〜２００重量部と、炭酸塩０．５〜１４０重量部と、水酸化カルシウム５〜４０重量部と、を含むことを特徴とする汚水処理剤。【選択図】  図３
2015221406.tif 000002
【特許請求の範囲】
【請求項１】
スメクタイト系吸着性物質１００重量部と、高分子凝集剤２〜２００重量部と、炭酸塩０．５〜１４０重量部と、水酸化カルシウム５〜４０重量部と、を含むことを特徴とする汚水処理剤。
【請求項２】
さらに、スメクタイト系吸着性物質１００重量部に対して、２〜６０重量部の無機系凝集剤を含むことを特徴とする請求項１に記載の汚水処理剤。
【請求項３】
前記炭酸塩が、炭酸水素ナトリウム及び／又は炭酸カルシウムであることを特徴とする請求項１に記載の汚水処理剤。
【請求項４】
前記高分子凝集剤が、ポリアクリルアミド系凝集剤であることを特徴とする請求項１に記載の汚水処理剤。
【請求項５】
前記無機系凝集剤が硫酸アルミニウムであることを特徴とする請求項１に記載の汚水処理剤。
【請求項６】
前記スメクタイト系吸着性物質が酸性白土、及び／又はベントナイトを主成分とするものであることを特徴とする請求項１に記載の汚水処理剤。
【請求項７】
前記スメクタイト系吸着性物質が酸性白土を主成分とするものであって、該酸性白土の５重量％水性懸濁液のｐＨが４．５〜８．５であることを特徴とする請求項１に記載の汚水処理剤。
【請求項８】
さらに、スメクタイト系吸着性物質１００重量部に対して、５〜４０重量部の水酸化マグネシウムを含むことを特徴とする請求項１に記載の汚水処理剤。
【請求項９】
前記スメクタイト系吸着性物質の陽イオン交換容量が５０（ミリ当量／１００ｇ）以上であることを特徴とする請求項１に記載の汚水処理剤。
【請求項１０】
前記スメクタイト系吸着性物質の含有水分は、０〜２０％の範囲であることを特徴とする請求項１に記載の汚水処理剤。
【請求項１１】
泥を含む汚水に汚水処理剤を添加して、所定の撹拌時間及び静置時間を設けることで汚水を上澄み液と沈殿物とに分離する汚水処理方法であって、
汚水に添加する凝集剤として請求項１〜１０のいずれかに係る汚水処理剤を用い、
前記上澄み液の上澄み清澄度が３０ＮＴＵ未満、且つ、前記撹拌時間と前記静置時間とを合わせた処理時間が２１０秒以内であることを特徴とする汚水処理方法。
【請求項１２】
前記上澄み液のｐＨが、５．８〜８．６の範囲であることを特徴とする請求項１１に記載の汚水処理方法。
【請求項１３】
前記上澄み液中のＣｓ１３４及びＣｓ１３７の残存放射能濃度が、それぞれ１０Ｂｑ／Ｌ以下であることを特徴とする請求項１１に記載の汚水処理方法。
【請求項１４】
泥を含む汚水に、スメクタイト系吸着性物質１００重量部と、高分子凝集剤２〜２００重量部と、炭酸塩０．５〜１４０重量部と、水酸化カルシウム５〜４０重量部と、を添加して、所定の撹拌時間及び静置時間を設けることで汚水を上澄み液と沈殿物とに分離する汚水処理方法。
【請求項１５】
さらに、スメクタイト系吸着性物質１００重量部に対して、２〜６０重量部の無機系凝集剤を添加することを特徴とする請求項１４に記載の汚水処理方法。
【発明の詳細な説明】
【技術分野】
【０００１】
本発明は、泥水等の汚水の処理に適した汚水処理剤に係り、特に凝集時間が短く処理水の清澄度に優れ、放射性物質を含んだ泥水の除染などにも好適な汚水処理剤に関する。
【背景技術】
【０００２】
従前より、汚水に混ぜて攪拌することによりフロックを形成し、各種の排水や汚水を汚濁成分を含むフロックと上澄み液とにわける汚水処理剤が知られており、このような汚水処理剤は産業排水や工事現場からの排水の処理等、様々な場所で用いられている。
【０００３】
このような汚水処理剤は、近年放射性物質を含んだ汚泥や土の除染にも用いられており、この種の用途では大量の処理を行うことから、短時間で処理が行えることや、安価であることが求められている。
【０００４】
汚水処理剤の構成としては用途に合わせて様々なものがあるが、例えば、吸着性物質（「吸着剤」と言い換える場合がある）と複数の薬剤等を混合することで汚水中の汚泥等を吸着・凝集して沈殿させ、汚水を汚泥等を含む沈殿物と一般廃水として扱える程度の上澄み液とにわけることができ、震災後、震災による汚水の処理にも使われて注目されている。
【０００５】
特許文献１には、吸着物質と、炭酸塩と、硫酸塩と、高分子凝集物質を含有する粉末状の汚水処理剤が開示されている。また、特許文献２には、粘土鉱物に高分子凝集剤が担持された第１の凝集剤粒子と、粘土鉱物に無機凝集剤が担持された第２の凝集剤粒子とからなる複合凝集剤が開示されている。また、特許文献３には、シリカゲル天然鉱物と、可溶性アルミニウム塩と、アルカリ金属塩と、アルカリ土類金属化合物と、有機凝集剤とを含む粉体凝集疎水剤が開示されている。
【先行技術文献】
【特許文献】
【０００６】
【特許文献１】特開平９−２２５２０８号公報
【特許文献２】特開２００５−３２９２８８号公報
【特許文献３】特開２００１−２１９００６号公報
【発明の概要】
【発明が解決しようとする課題】
【０００７】
しかしながら、これら従来の凝集剤は、原価が高く大量の汚水を処理するには不向きであったり、清澄度や凝集・沈殿に要する時間の面で十分なものではなかった。
【０００８】
この発明は、上述の問題点に着目してなされたものであり、その目的とするところは、上澄み液の清澄性に優れ、凝集・沈殿に要する時間の短い汚水処理剤を提供することにある。
【０００９】
本発明の他の目的とするところは、安価に提供できる汚水処理剤を提供することにある。
【００１０】
本発明のさらに他の目的とするところは、放射性元素を含む汚水から放射性元素を除去できる汚水処理剤を提供することにある。
【００１１】
本発明の他の目的並びに作用効果については、以下の記述を参照することにより、当業者であれば容易に理解されるであろう。
【課題を解決するための手段】
【００１２】
上述の課題は、以下の汚水処理剤および汚水処理方法により解決することができると考えられる。本発明に係る汚水処理剤は、スメクタイト系吸着性物質（以下、「スメクタイト系吸着剤」と言い換える場合がある）１００重量部と、高分子凝集剤２〜２００重量部と、炭酸塩０．５〜１４０重量部と、水酸化カルシウム５〜４０重量部と、を含むことを特徴とするものである。
【００１３】
このような構成によれば、凝集に要する時間が短く、処理後の上澄み液の清澄度に優れ、放射性元素を含む汚水から放射性元素を取り除くことが可能な汚水処理剤が得られる。
【００１４】
また、本発明の好ましい実施の形態においては、汚水処理剤は、さらに、スメクタイト系吸着性物質１００重量部に対して、２〜６０重量部の無機系凝集剤を含むものであってもよい。
【００１５】
このような構成によれば、上述の効果に加えて凝集初期における凝集速度に優れた汚水処理剤が得られる。
【００１６】
本発明の好ましい実施の形態においては、前記炭酸塩が炭酸水素ナトリウム／又は炭酸カルシウムであってもよい。
【００１７】
このような構成によれば、上澄み液の清澄度と沈降速度により優れた汚水処理剤が得られる。
【００１８】
本発明の好ましい実施の形態においては、前記高分子凝集剤がポリアクリルアミド系凝集剤であってもよい。
【００１９】
このような構成によれば、酸性液中でもフロックの形成が妨げられにくい汚水処理剤が得られる。
【００２０】
本発明の好ましい実施の形態においては、前記無機系凝集剤が硫酸アルミニウムであってもよい。
【００２１】
このような構成によれば、より凝集性にすぐれた汚水処理剤が得られる。
【００２２】
本発明の好ましい実施の形態においては、前記スメクタイト系吸着性物質が酸性白土及び／又はベントナイトを主成分とするものであってもよい。
【００２３】
ここで「主成分とする」とは、スメクタイト系吸着性物質全量のうち７０％以上が酸性白土、ベントナイト、若しくはこれらの混合物であることを意味する。
【００２４】
そして、このような構成によれば、汚水処理剤中に放射性元素の除去に十分な量のスメクタイト成分が含まれるため、放射性元素の吸着力乃至除去力がより高く、また凝集性にも優れた汚水処理剤が得られる。
【００２５】
本発明の好ましい実施の形態においては、前記スメクタイト系吸着性物質が酸性白土を主成分とするものであって、該酸性白土の５重量％水性懸濁液のｐＨが４．５〜８．５であってもよい。
【００２６】
このような構成によれば、処理時のｐＨを凝集により効果的な中性付近に調整し易く、得られる上澄み液のｐＨも５．８〜８．６の範囲となるため、公共用水域へも安全に排出できる。
【００２７】
本発明の好ましい実施の形態においては、さらにスメクタイト系吸着性物質１００重量部に対して、５〜４０重量部の水酸化マグネシウムを含んでもよい。
【００２８】
このような構成によれば、水酸化マグネシウムも水酸化カルシウムと同様に凝集に好適な塩基度とｐＨ域の維持に寄与するため、上澄み液の清澄度と沈降速度により優れた汚水処理剤が得られる。
【００２９】
本発明の好ましい実施の形態においては、前記スメクタイト系吸着性物質の通常の土壌分析法による陽イオン交換容量（ＣＥＣ）が５０（ミリ当量／１００ｇ）以上であってもよい。
【００３０】
このような構成によれば、汚水処理剤中に放射性元素の除去に十分な量のスメクタイト成分が含まれるため、例えば、染色廃液中のカチオン染料、工業廃水中の重金属イオン、放射能汚染水中の放射性金属イオン（Ｃｓ+、Ｓｒ2+）などの吸着力乃至除去力が高い汚水処理剤が得られる。
【００３１】
さらに、本発明の実施の形態においては、前記スメクタイト系吸着性物質の含有水分は、０〜２０％の範囲であってもよい。
【００３２】
また、本発明は別の観点から捉えると、汚水処理剤を用いた汚水処理方法としても捉えることができる。
【００３３】
この汚水処理方法は、泥を含む汚水に汚水処理剤を添加して、所定の撹拌時間及び静置時間を設けることで汚水を上澄み液と沈殿物とに分離する汚水処理方法であって、汚水に添加する凝集剤として本発明に係る汚水処理剤を用い、前記上澄み液の上澄み清澄度が３０ＮＴＵ未満、且つ、前記撹拌時間と前記静置時間とを合わせた処理時間が２１０秒以内であることを特徴とする。
【００３４】
このような構成によれば、汚水処理に要する時間が短く、また処理後の上澄み液の清澄度にも優れた汚水処理方法が提供される。
【００３５】
本発明の好ましい実施の形態においては、前記上澄み液のｐＨが、５．８〜８．６の範囲であってもよい。
【００３６】
このような構成によれば、上澄み液のｐＨが中性付近であることから、一般排水としてより扱いやすくなる。
【００３７】
また、本発明の好ましい実施の形態においては、前記上澄み液中のＣｓ１３４及びＣｓ１３７の残存放射能濃度がそれぞれ１０Ｂｑ／Ｌ以下であってもよい。
【００３８】
このような構成によれば、放射性元素を含む廃液から放射性元素を高い精度で取り除ける汚水処理方法が提供される。
【００３９】
本発明に係る汚水処理方法は、泥を含む汚水に、スメクタイト系吸着性物質１００重量部と、高分子凝集剤２〜２００重量部と、炭酸塩０．５〜１４０重量部と、水酸化カルシウム５〜４０重量部と、を添加して、所定の撹拌時間及び静置時間を設けることで汚水を上澄み液と沈殿物とに分離するものであってもよい。
【００４０】
このような構成によれば、本願に係る汚水処理剤を用いた場合と同様に、汚水処理に要する時間が短く、また処理後の上澄み液の清澄度にも優れた汚水処理方法が提供される。
【００４１】
また、本発明の好ましい実施の形態においては、さらに、スメクタイト系吸着性物質１００重量部に対して、２〜６０重量部の無機系凝集剤を添加してもよい。
【００４２】
このような構成によれば、上述の効果に加えて凝集初期における凝集速度に優れた汚水処理方法が提供される。
【発明の効果】
【００４３】
本発明の汚水処理剤によれば、汚水を短時間で、汚泥（汚濁物質）を含む沈殿物と清澄な上澄み液とに分離することができ、また上澄み液は一般排水として扱える程度の清澄度を有するものである。
【００４４】
また、本発明の汚水処理剤は安価に製造可能であるため、大量の汚水の処理にも適している。
【００４５】
また、本発明の汚水処理剤によれば、汚水中の放射性物質も吸着・凝集させて沈殿させるため、上澄み液に放射性物質が残留せず、沈殿物を除去した後の上澄み液を安全な一般廃水として扱うことができる。
【図面の簡単な説明】
【００４６】
【図１】塩基度調整剤の種類による物性の差異を示す図表（その１）である。
【図２】塩基度調整剤の種類による物性の差異を示す図表（その２）である。
【図３】塩基度調整剤の種類による沈降速度の差異を示す図である。
【図４】炭酸塩の種類による物性の差異を示す図表である。
【図５】炭酸塩の種類による沈降速度の差異を示す図である。
【図６】含有水分量の違いによる物性の差異を示す図表である。
【図７】高分子凝集剤の適正量についての試験結果を示す図表（その１）である。
【図８】高分子凝集剤の適正量についての試験結果を示す図表（その２）である。
【図９】無機系凝集剤の適正量についての試験結果を示す図表である。
【図１０】水酸化カルシウムの適正量についての試験結果を示す図表である。
【図１１】炭酸塩の適正量についての試験結果を示す図表（その１）である。
【図１２】炭酸塩の適正量についての試験結果を示す図表（その２）を示す図表である。
【図１３】放射性元素を含む汚水の処理結果を示す図表である。
【図１４】高分子凝集剤の粒径の違いによる物性の差異を示す図表である。
【発明を実施するための形態】
【００４７】
以下において、本発明の好適な実施の形態について述べるが、本発明は以下の記述で限定されるものではない。
【００４８】
先にも述べたように、本発明に係る汚水処理剤は、スメクタイト系吸着性物質１００重量部と、高分子凝集剤２〜２００重量部と、炭酸塩０．５〜１４０重量部と、水酸化カルシウム５〜４０重量部と、を含むものである。
【００４９】
＜吸着性物質について＞
イオン交換性吸着剤は、放射性元素を吸着する作用がある。本願の汚水処理剤に用いる吸着性物質としては、陽イオン交換性を有するスメクタイト系吸着性物質を用いるが、放射性セシウムやストロンチウム等を吸着するだけでなく、凝集性能の向上にも寄与する。粘土系の吸着性物質にはカオリン等のスメクタイト系以外の吸着性物質もあるが、カオリン等のイオン交換力の低いものは放射性物質の吸着を目的とする場合には不向きである。
【００５０】
本発明に用いるスメクタイト系吸着性物質は特に限定されるものではなく、酸性白土、ベントナイト等を適宜選択して用いることができ、凝集と廃水に適したｐＨ域を中性付近に調整する必要性からは、ｐＨが９．５以下の酸性白土乃至サブベントナイトを用いるのが好ましく、特に、ｐＨが４．５〜８．５の酸性白土を用いるのが好ましい。スメクタイト系吸着性物質の粒径等についても特に限定はしない。また、スメクタイト系吸着性物質内の含有水分も特に限定しないが、０〜２０％の範囲であることが好ましい。
【００５１】
なお、酸性白土やベントナイト等のスメクタイト系吸着性物質は天然から得られるものであるため、酸性白土中に少量のベントナイトが含まれている（若しくはその逆）、スメクタイト系吸着性物質内にその他の不純物が含まれている、といったことがままある。そのため、本発明において用いる酸性白土及び／又はベントナイトは、スメクタイト系吸着性物質全量中５０％以上が酸性白土若しくはベントナイトのいずれかであれば良く、７０％以上であればより好ましい。
【００５２】
スメクタイト系粘土である酸性白土及びベントナイト中には、原土の状態でシリカやオパール等の夾雑物が２〜４割程度含まれており、スメクタイト系粘土の純度は６〜８割程度である。なお、スメクタイト系粘土の純度は精製処理等により上げることもできるため、必要に応じて純度の高いスメクタイト系粘土を選択してもよい。
【００５３】
発明者等の知見によれば、スメクタイト系吸着性物質中にスメクタイト成分が５割程度含まれていれば、放射性元素に対する除去・吸着能は十分に得られることがわかっている。ここで「スメクタイト成分」とは、スメクタイト系粘土中の夾雑物を除いたものを意味する。一例として、酸性白土及び／又はベントナイトの含有量が８０％のスメクタイト系吸着性物質を用いれば、スメクタイト系粘土の純度を考慮してもスメクタイト系吸着性物質中の約５〜６割程度がスメクタイト成分ということになる。
【００５４】
＜放射性元素の吸着について＞
また本発明に係る汚水処理剤は、染色廃液中のカチオン染料や、工業廃水中の重金属イオン、放射能汚染水、除染廃水等に含まれる放射性金属イオン（Ｃｓ+、Ｓｒ2+）についても吸着・除去することができるため、放射性元素を含む廃水の処理にも好適である。加えて、本発明に係る廃水処理剤は短い撹拌時間で汚染物質の凝集が行えるために処理１回あたりに要する時間が短くなり、何回も汚水処理作業を繰り返す必要がある大量の汚染廃水の処理にも好適である。
【００５５】
本願に係る汚水処理剤に優れた放射性元素吸着能が認められるのは、スメクタイト系吸着性物質に依るものが大きいと考えられる。また、発明者等の知見によれば、スメクタイト系吸着性物質の、一般にいう土壌分析法（例えば、新潟県農林水産部「土壌及び植物分析法の手引き」（Ｈ１１．３改訂）ｐ．３６−３７に記載）に準拠して測定される陽イオン交換容量（ＣＥＣ）が５０（ミリ当量／１００ｇ）以上であれば汚水処理剤中に十分な量のスメクタイト成分が含まれているということができ、放射性元素を含む汚水に対して高い除去・吸着能が期待される。なお、陽イオン交換容量は、スメクタイト成分含有百分率（％）の等倍程度の値となるため、陽イオン交換容量が５０以上であれば、スメクタイト系吸着性物質中のスメクタイト成分量が５０％以上であるとも言える。
【００５６】
＜無機系凝集剤について＞
無機系凝集剤は主に初期の凝集に寄与するものであり、汚水中の汚濁物質等を取り込んで小さい粒子を形成する。本願の汚水処理剤に用いる無機系凝集剤としては、硫酸アルミニウム（硫酸バンド）、ポリ塩化アルミニウム、塩化第二鉄、ポリ硫酸第二鉄等の一般的な無機系凝集剤の中から適宜選択して用いることができるが、凝集性が高く安価であるという点から硫酸アルミニウムが好ましい。無機系凝集剤として硫酸アルミニウムを用いると、硫酸アルミニウムが汚水中の粘土等を取り込んで無機性の小さな粒子乃至フロックを形成する。
【００５７】
無機系凝集剤の配合量としては、スメクタイト系吸着性物質１００重量部に対して、２〜６０重量部の範囲で配合することが好ましく、１５〜３５重量部の範囲であればより望ましい。無機系凝集剤の配合量が２重量部を下回ると、無機系凝集剤の配合量が少ないために初期の凝集が進みにくく、上澄み清澄度についても劣る虞がある。一方、無機系凝集剤の配合量が６０重量部を上回ると、フロックが大きく育ちにくく、その結果として沈降速度にも劣り汚水処理に要する時間が長くなる虞がある。
【００５８】
＜高分子凝集剤について＞
高分子凝集剤は、無機系凝集剤により形成された粒子同士を凝集させて大きなフロックを形成させるものである。フロックは大きくなることでより沈降しやすくなるため、清澄度と沈降速度の向上に効果がある。本願の汚水処理剤に用いる高分子凝集剤としては、ノニオン性高分子凝集剤であるポリアクリルアミド、アニオン性高分子凝集剤であるアクリルアミドアクリル酸ソーダ、カチオン性高分子凝集剤であるジメチルアミノエチルメタクリレート等の一般的な高分子凝集剤の中から適宜選択して用いることができるが、酸性液中でも効果が維持されるという点からノニオン系高分子凝集剤が好ましい。
【００５９】
高分子凝集剤の配合量としては、スメクタイト系吸着性物質１００重量部に対して、２〜２００重量部の範囲で配合することが好ましく、５〜１００重量部の範囲であればより望ましい。高分子凝集剤の配合量が２重量部を下回ると、配合量が少ないために高分子凝集剤による効果が十分に発揮されないためにフロックが成長しにくく、結果として上澄み清澄度と沈降速度が悪化する虞がある。一方、高分子凝集剤の配合量が２００重量部を上回ると、上澄み液や沈殿物にヌメリと濁りが生じ、清澄度が悪化するだけでなく上澄み液を脱水作業時に作業効率が悪化する虞もある。また、発明者等の知見によれば、高分子凝集剤の添加量が少ないと、沈殿物の濾過性と剥離性が向上する傾向が見られる。
【００６０】
発明者等が、高分子凝集剤の添加量を変えて比較試験を行ったところ、スメクタイト系吸着剤１００重量部に対して高分子凝集剤を７％添加した試料では沈降速度（撹拌終了から沈降終了までにかかる時間）が３０秒程度だったのに対して、高分子凝集剤を３％添加した試料では沈降速度が１分程度であり、７％添加試料の方が沈降速度に優れていた。その一方で、撹拌終了から３分経過した後に上澄み清澄度を測定したところ、清澄度はどちらも１０ＮＴＵ未満と十分なものであった。
【００６１】
また、本発明に用いる高分子凝集剤の重合度については特に限定するものではないが、１００万〜１０００万の範囲であることが好ましい。高分子凝集剤の重合度が低すぎると清澄度が悪化しやすくなり、逆に重合度が高すぎると上澄み液に濁りやヌメリが生じやすくなる。
【００６２】
＜塩基度調整剤について＞
塩基度調整剤は、処理後の廃水（上澄み液）のｐＨを中性付近に調整するために用いるものである。また、用いる原料によっては処理液のｐＨにより反応が起こりにくくなることもあるため、反応の促進にも影響することもある。
【００６３】
本願の汚水処理剤に用いる塩基度調整剤としては、水酸化カルシウム（消石灰）を用いる。理由は定かではないが塩基度調整剤として水酸化カルシウムを用いると、沈降速度と清澄度の優れた汚水処理剤が得られる。また、凝集に好適な塩基度とｐＨ域を維持するために、必要に応じて水酸化マグネシウムを併用してもよい。
【００６４】
水酸化カルシウムの配合量としては、スメクタイト系吸着性物質１００重量部に対して、５〜４０重量部の範囲で配合し、１５〜２５重量部の範囲であればより好ましい。水酸化カルシウムの配合量が５重量部を下回ると、ｐＨが凝集に適した範囲から外れるためかフロックが成長しにくく、上澄み清澄度、沈降速度共に悪化する傾向が見られる。一方、水酸化カルシウムの配合量が４０重量部を上回ると、やはりｐＨが凝集に適した範囲から外れるためかフロックが成長しにくくなり、上澄み清澄度、沈降速度共に悪化する。
【００６５】
また、水酸化カルシウムと水酸化マグネシウムを併用する場合には、水酸化カルシウムは、スメクタイト系吸着性物質１００重量部に対して、１５〜２５重量部の範囲で配合し、水酸化マグネシウムはスメクタイト系吸着性物質１００重量部に対して、０〜１０重量部の範囲で配合し、水酸化カルシウムと水酸化マグネシウムを合わせた配合量がスメクタイト系吸着性物質１００重量部に対して、２５重量部以下であることが好ましい。
【００６６】
＜炭酸塩について＞
炭酸塩は発泡性を有するため、汚水処理剤を液中に投入した際の分散性の向上に寄与し、また高分子凝集剤の溶解性向上にも効果が認められる。本願の汚水処理剤に用いる炭酸塩としては、炭酸水素ナトリウム（重曹）、炭酸カルシウムなどを用いることができ、上澄み液の清澄度と沈降速度に優れる点から炭酸水素ナトリウム、及び炭酸カルシウムが好ましい。
【００６７】
炭酸塩の配合量としては、スメクタイト系吸着性物質１００重量部に対して、０．５〜１４０重量部の範囲で配合することが好ましく、２〜１００重量部の範囲であればより好ましい。炭酸塩の配合量が０．５重量部を下回ると、炭酸塩による分散効果が十分に得られないためにフロックが成長しにくく、上澄み清澄度、沈降速度ともに悪化する虞がある。一方、炭酸塩の配合量が１４０重量部を上回ると、炭酸塩の添加による効果は頭打ちとなる一方で、相対的に他の原料の配合量が減少するために清澄度、沈降速度のいずれについても悪化する虞がある。
【００６８】
＜製造方法について＞
本発明にかかる汚水処理剤は、所定の容器に原料をすべて加えて、それらを均一になるまで混ぜることで製造することができる。混練に用いる装置としては、一軸または二軸の押出型混練装置、ロール型混練装置、バンバリーミキサー、土練機、コンクリートミキサー、ディスクペレッターなど一般的な混練装置を適宜使用することができ、比較的少量の混合であれば原料を入れた容器を振るなどして混ぜてもよい。本発明において、原料の添加順や混練設備の構成等は特に限定せず、また、用いるスメクタイト系粘土やその他原料は、必要に応じて粉砕するなどして予め粒径を調整してもよい。原料が均一に混ざった後はそのまま所定の容器や袋等に移して包装すればよいが、乾燥工程、分級工程、品質検査工程等を適宜設けてもよい。
【００６９】
＜汚水処理方法について＞
先にも述べたように、本発明にかかる汚水処理剤は、泥を含む汚水に加えて撹拌することで汚水中の汚泥等を吸着・凝集させ、上澄み液と沈殿物とにわけることができる。処理後の溶液を濾紙、濾布などで濾過し、上澄み液から汚泥が含まれた沈殿物を取り除くことにより、比較的清澄な上澄み液は一般排水として廃棄することが可能となる。ここで用いる濾紙、濾布は特に限定せず、汚水処理に一般的に用いられるものを汚水の種類や量に応じて適宜選択して用いることができる。
【００７０】
汚水処理剤を添加した後に必要とされる撹拌時間は、容器の大きさにもよるが３０秒〜５分程度の範囲であることが好ましい。撹拌時間が３０秒未満であると、汚水処理剤と汚水との接触時間が十分でないためフロックが十分に成長せず、上澄み清澄度と沈降速度が悪化する虞があり、逆に撹拌時間が５分を超えると、形成されたフロックが破壊されて上澄み清澄度が低下する虞がある。
【００７１】
また、撹拌処理については、棒状のもので撹拌する、ハンドミキサーを用いる、など一般的な撹拌方法を適宜選択して用いることができ、ごく少量であればスターラー等を用いても良い。しかしながら、撹拌時に強い力で撹拌を行ったり撹拌時間を長くしすぎたりすると、形成されたフロックが破壊されて上澄み液中に微細な粒子が残存しやすくなるため注意が必要である。
【００７２】
なお、各原材料を汚水処理剤と同様の割合で汚水中にほぼ同時に投下した後に撹拌することでも、本願に係る汚水処理剤と同様の効果が得られる可能性があると考えられる。しかしながら、各原材料の投下間隔が長くなると汚水処理効果が低下する虞があり、また調合してパッケージングされた汚水処理剤を用いれば、汚水に投入して撹拌するだけで容易に汚水処理を行うことができるためパッケージングされたものを用いることが好ましい。
【００７３】
本発明に係る汚水処理剤の使用量は処理対象となる汚水の状況に合わせて適宜決定すればよいが、一般的な土壌泥水等の処理を行う場合であれば、固形分濃度１〜２％程度の汚水に対して汚水処理剤を５００〜３０００ｐｐｍ程度添加することで十分な効果が発揮される。汚水処理剤の使用量が５００ｐｐｍ以下であると、汚水処理剤による効果が十分に得られない虞があり、一方３０００ｐｐｍ以上であると、汚水処理のコストが増大するだけでなく、高分子凝集剤特有のヌメリが発生し、作業性の低下、自然環境への悪影響という理由から、必要量以上の添加は好ましくない。
【００７４】
＜上澄み清澄度＞
先にも述べたように、本発明に係る汚水処理剤は、沈殿物と分離した後の上澄み液を一般排水として処理することを目的の一つとしている。おおよその目安としては、処理後の上澄み液を目視で確認した際に、液中に目立つ浮遊物等が見あたらない程度の清澄度であることが好ましい。発明者等の知見によれば、濁度計で測定した濁度（清澄度）が１０ＮＴＵ以下であれば目視では清澄な液体に見え、１０〜３０ＮＴＵの範囲であればやや濁って見える程度であり、３０ＮＴＵを超えると目視でもはっきりと濁りが認められるレベルである。本発明においては、上澄み液の清澄度が３０ＮＴＵ未満であればよく、１０ＮＴＵ未満であればより好ましい。
【００７５】
＜沈降速度＞
また、本発明の目的の一つは、大量の汚水でも短時間で処理可能な汚水処理剤を提供することにある。一般的に凝集剤による汚水処理は、汚水への凝集剤の投入、撹拌（凝集）、必要に応じて静置して沈降、脱水（濾過）という手順で行われ、凝集と沈降に要する時間が短縮されると、処理に要する総時間も当然短縮される。凝集剤を用いた汚水処理では、凝集剤により形成されたフロックが大きい方がその重みにより沈降速度が向上し、また上澄み清澄度も増す傾向にあるため、フロックが実用的な範囲内で大きく形成されることが好ましい。フロックが大きく形成されれば重さで沈降速度が速くなるだけでなく、脱水濾過時に沈殿物が濾紙の目を抜ける可能性も低くなると考えられる。
【００７６】
本発明においては、撹拌終了からフロックが沈降し終えるまでに要する沈降時間（沈降速度）は９０秒未満であることが好ましく、６０秒未満であればより望ましい。また、汚水処理剤添加から撹拌・凝集時間と、撹拌停止後の沈降時間とを合わせた総処理時間は２１０秒未満（３分３０秒未満）であることが好ましく、１８０秒未満であればより好ましい。現在、一般的に使用されている汚水処理剤の沈降速度が９０秒程度であることから、沈降速度が９０秒未満であれば市販汚水処理剤よりも短時間で汚水処理を行うことができる汚水処理剤であると言える。
【００７７】
［検証試験Ａ：塩基度調整剤の種類についての検証（その１）］
塩基度調整剤の種類の違いによる汚水処理性能への影響を検証するために、塩基度調整剤として複数のカルシウム塩を用いて試験を行った。
［汚水処理剤の製造方法］
所定の容器に、スメクタイト系吸着性物質として酸性白土（ｐＨ５〜６）１００重量部、高分子凝集剤としてポリアクリルアミド系高分子凝集剤１０重量部、無機系凝集剤として硫酸アルミニウム２５重量部、炭酸塩として重曹１０重量部、カルシウム塩として水酸化カルシウム（Ａ−１）、炭酸カルシウム（Ａ−２）、塩化カルシウム（Ａ−３）を１５重量部加え、均一になるまで撹拌することでＡ−１〜Ａ−３の３種の汚水処理剤が得られた。
［汚水処理剤による汚水処理方法］
得られた３種の汚水処理剤を、汚泥を含む汚水を入れたビーカーに、汚水に対して２０００ｐｐｍの割合で加え、スターラーで２分間撹拌した後に２分間静置して上澄み清澄度の測定を行った。３種の汚水処理剤について上澄み清澄度（測定方法は後述）を測定した結果が図１に示されている。
【００７８】
この試験では３種の塩基度調整剤の添加量を等量にして試験を行ったため上澄み液のｐＨについては差が出たが、その点を考慮しても水酸化カルシウムを添加した汚水処理剤Ａ−１の効果が抜き出たものであった。汚水処理剤Ａ−１を添加したビーカーでは撹拌停止後１５秒程度でフロックの大半が沈降し、３０秒経過時点でほぼ沈殿し上澄み液も十分に澄んだものであったのに対して、汚水処理剤Ａ−２、Ａ−３を添加したビーカーでは沈降速度、上澄み清澄度のいずれについてもＡ−１よりも劣るものであった。この結果より、上記３種のカルシウム塩の中では水酸化カルシウムが最適であると考えられる。
【００７９】
［検証試験Ｂ：塩基度調整剤の種類についての検証（その２）］
次いで、ｐＨがほぼ同程度となるように塩基度調整剤の添加量を調整して試験を行った。汚水処理剤の製造方法は前述の通りであり、各汚水処理剤毎の原料の配合割合、上澄み清澄度が図２に、各汚水処理剤毎の沈降速度が図３に、それぞれ示されている。なお、汚水処理方法における静置時間は１分半とし、図３（ａ）〜（ｄ）は左から、Ｂ−１（水酸化カルシウム添加）、Ｂ−２（水酸化マグネシウム添加）、Ｂ−３（炭酸カルシウム添加）の順で３つのビーカーが並べられている。
【００８０】
この試験では、水酸化カルシウム（Ｂ−１）、水酸化マグネシウム（Ｂ−２）、炭酸カルシウム（Ｂ−３）の３種を用いて試験を行っており、塩基度調整剤の添加量はそれぞれｐＨが６〜７程度になるように調整したため、塩基度調整剤の種類毎に添加量が異なる。汚水処理剤Ｂ−１を添加したビーカーでは、撹拌停止後１５秒（図３（ｂ））の時点で沈降がかなり進んでおり、撹拌停止後３０秒（図３（ｃ））、１分３０秒（図３（ｄ））の時点ではほぼ沈降が終了し、上澄み清澄度も高かった。これに対して、汚水処理剤Ｂ−２を添加したビーカーでは、沈降速度自体はＢ−１のビーカーとそれほど変わらないが、上澄み液に明確に濁りが見られる。また、Ｂ−３を添加したビーカーでは、撹拌停止後１５秒（図３（ｂ））の時点ではほとんど沈降しておらず、撹拌停止後１分３０秒（図３（ｄ））経過時点で上澄み液が目視でもわかる程度にはっきりと濁っており、フロックの大きさが他２つのビーカーよりも小さいためか、沈殿物の沈降も終了していないようであった。この結果より、ｐＨが同程度となるように塩基度調整剤毎に添加量を調整した場合であっても、水酸化カルシウムの結果が最も優れていることが明らかである。
【００８１】
［検証試験Ｃ：炭酸塩の種類についての検証］
次いで、炭酸塩の種類の違いによる汚水処理性能への影響を検証するために、塩基度調整剤として複数のカルシウム塩を用いて試験を行った。汚水処理剤の製造方法は前述の通りであり、各汚水処理剤毎の原料の配合割合、上澄み清澄度が図４に、各汚水処理剤毎の沈降速度が図５に、それぞれ示されている。なお、汚水処理方法における撹拌時間は１分半、静置時間は２分とし、図５（ａ）〜（ｄ）は左から、Ｃ−１（炭酸水素ナトリウム添加）、Ｃ−２（炭酸カルシウム添加）、Ｃ−３（炭酸ナトリウム添加）の順でビーカーが並べられている。
【００８２】
炭酸塩として、炭酸水素ナトリウム（Ｃ−１）、炭酸カルシウム（Ｃ−２）、炭酸ナトリウム（Ｃ−３）の３種を用いて得られた汚水処理剤の性能を比較したところ、汚水処理剤Ｃ−１、及びＣ−２を添加したビーカーでは、撹拌停止後１５秒（図５（ｂ））の時点でも沈降がかなり進んでおり、撹拌停止後３０秒（図５（ｃ））の時点ではほぼ沈降が完了して、上澄み液も澄んでいた。このため、撹拌停止後２分経過（図５（ｄ））後に上澄み液の清澄度を測定したところ、高い清澄度が得られた。これに対して、汚水処理剤Ｃ−３を添加したビーカーでは、撹拌停止後３０秒（図５（ｃ））の時点ではまだビーカー内全体が濁って見え、撹拌停止後２分（図５（ｄ））の時点では大半が沈降したもののフロックが小さいためか上澄み液にやや濁りが残った。この結果から、炭酸塩としては炭酸水素ナトリウム、及び炭酸カルシウムが好ましいものと考えられる。
【００８３】
［検証試験Ｄ：含有水分量の違いについての検証］
次いで、スメクタイト系粘土の含有水分量の違いによる汚水処理性能への影響を検証するために、スメクタイト系粘土の含有水分量を２０％（Ｄ−１）、１３％（Ｄ−２）、０％（Ｄ−３）となるように調整して試験を行った。汚水処理剤の製造方法は前述の通りであり、各汚水処理剤毎の原料の配合割合、上澄み清澄度、沈降速度が図６に示されている。なお、汚水処理方法における撹拌時間は１分半、静置時間は２分とした。
【００８４】
スメクタイト系粘土の含有水分量を変えた場合の汚水処理性能への影響について検証を行ったが、汚水処理剤Ｄ−１、Ｄ−２、Ｄ−３のいずれについても、フロックサイズ、上澄み清澄度、沈降速度、共にほぼ同程度であった。この結果から、含有水分量が２０％程度までならばスメクタイト系粘土中の含有水分は汚水処理性能に影響を与えないものと考えられる。
【００８５】
含有水分量が０％と２０％とで効果に実質的な差異が見られなかったことから、含有水分量が２０％を超えてもある程度までは性能的な影響は少ないものと考えられるが、スメクタイト系粘土中の含有水分量が過度に多くなると原料を混合する際に粘土が塊になり混ざりにくくなる虞があり、また混合終了後に乾燥工程が必要なることも考えられる。このため、含有水分量が０〜２０％の範囲であるスメクタイト系粘土を用いることが、現実的には好ましいものと思われる。
【００８６】
［検証試験Ｅ：高分子凝集剤の粒径の違いについての検証］
ノニオン系高分子凝集剤であるポリアクリルアミドは、粒状品、粉末品など様々な形状のものが市販されている。これら高分子凝集剤の粒径が本発明に係る汚水処理剤の物性に影響するかについて検証を行った結果が図１４に示されている。汚水処理剤の製造方法は前述の通りであり、各汚水処理剤毎の原料の配合割合、上澄み清澄度は図１４に示されている。ここで、各高分子凝集剤としては、粒径約１ｍｍのもの（Ｅ−１）は市販品を使用、粒径０．６〜０．７ｍｍのもの（Ｅ−２）は１ｍｍのものを石臼粉砕したもの、粒径０．４〜０．５ｍｍのもの（Ｅ−３）は１ｍｍのものを機械粉砕したものである。なお、汚水処理方法における撹拌時間は１分半、静置時間は１０分とした。
【００８７】
高分子凝集剤として、粒径の異なる３種を用いた場合の汚水処理剤の性能を比較したところ、粒径０．４〜０．５ｍｍ（Ｅ−３）では静置後３０〜４０秒程度でほぼ沈降が完了したのに対して、粒径０．６〜０．７ｍｍ（Ｅ−２）では約１分、粒径１ｍｍ（Ｅ−１）では約２分と、高分子凝集剤の粒径が細かくなるにつれて凝集速度及び沈降速度は速くなる傾向が見られた。その一方で、１０分静置した後の上澄み清澄度を測定したところ、わずかな差ではあるが、高分子凝集剤の粒径が大きいものの方が清澄度については優れていることがわかった。上述の粒径の範囲であればいずれも製品として使用可能であると考えられるが、高分子凝集剤の粒径は凝集速度、沈降速度、上澄み清澄度に影響を与えるものと認められる。
【実施例１】
【００８８】
以下に実施例を用いて本発明をさらに詳しく説明するが、本発明はこれら実施例に限定されるものではない。
【００８９】
［実施例１］
［汚水処理剤の製造方法］
所定の容器に、スメクタイト系吸着性物質として酸性白土（新潟県新発田市産粘土、ｐＨ５〜６）を１００重量部、高分子凝集剤としてポリアクリルアミド系高分子凝集剤（キースロックＡ−５１３１、協和産業（株））をそれぞれ図７，８に記載の分量、無機系凝集剤として硫酸アルミニウム（水澤化学工業株式会社製）を２５重量部、塩基度調整剤として水酸化カルシウム（株式会社オクト製）を１５重量部、炭酸塩として炭酸水素ナトリウム（東ソー株式会社製）を１０重量部加え、均一になるまで撹拌することで１−１〜１−１４に係る１４種の汚水処理剤が得られた。
［汚水処理剤による汚水処理方法］
得られた１４種の汚水処理剤を、汚泥を含む汚水を入れたビーカーに、汚水に対して２０００ｐｐｍの割合で加え、スターラーで１分３０秒撹拌した後に撹拌を停止してフロックサイズと沈降速度の測定を行った。また、撹拌停止後２分、すなわち静置開始から２分後の上澄み清澄度を測定した。
【００９０】
［実施例２］
［汚水処理剤の製造方法］
所定の容器に、スメクタイト系吸着性物質として酸性白土（実施例１と同じ）を１００重量部、高分子凝集剤としてポリアクリルアミド系高分子凝集剤（キースロックＡ−５１３１、協和産業（株））を１０重量部、無機系凝集剤として硫酸アルミニウム（水澤化学工業株式会社製）をそれぞれ図９に記載の分量、塩基度調整剤として水酸化カルシウム（株式会社オクト製）を１５重量部、炭酸塩として炭酸水素ナトリウム（東ソー株式会社製）を１０重量部加え、均一になるまで撹拌することで２−１〜２−１０に係る１０種の汚水処理剤が得られた。
［汚水処理剤による汚水処理方法］
実施例１と同様の条件でフロックサイズ、沈降速度、及び上澄み清澄度の測定を行った。
【００９１】
［実施例３］
［汚水処理剤の製造方法］
所定の容器に、スメクタイト系吸着性物質として酸性白土（実施例１と同じ）を１００重量部、高分子凝集剤としてポリアクリルアミド系高分子凝集剤（キースロックＡ−５１３１、協和産業（株））を１０重量部、無機系凝集剤として硫酸アルミニウム（水澤化学工業株式会社製）を２５重量部、塩基度調整剤として水酸化カルシウム（株式会社オクト製）をそれぞれ図１０に記載の分量、炭酸塩として炭酸水素ナトリウム（東ソー株式会社製）を１０重量部加え、均一になるまで撹拌することで３−１〜３−１０に係る１０種の汚水処理剤が得られた。
［汚水処理剤による汚水処理方法］
実施例１と同様の条件でフロックサイズ、沈降速度、及び上澄み清澄度の測定を行った。
【００９２】
［実施例４］
［汚水処理剤の製造方法］
所定の容器に、スメクタイト系吸着性物質として酸性白土（実施例１と同じ）を１００重量部、高分子凝集剤としてポリアクリルアミド系高分子凝集剤（キースロックＡ−５１３１、協和産業（株））を１０重量部、無機系凝集剤として硫酸アルミニウム（水澤化学工業株式会社製）を２５重量部、塩基度調整剤として水酸化カルシウム（株式会社オクト製）を１５重量部、炭酸塩として炭酸水素ナトリウム（東ソー株式会社製）をそれぞれ図１１，１２に記載の分量、を加え、均一になるまで撹拌することで４−１〜４−１５に係る１５種の汚水処理剤が得られた。
［汚水処理剤による汚水処理方法］
実施例１と同様の条件でフロックサイズ、沈降速度、及び上澄み清澄度の測定を行った。
【００９３】
［実施例５］
［放射性元素を含む汚水の処理について］
放射性元素を含む汚水を用いて、放射性元素の除染能力について検証を行った。
［汚水処理剤の製造方法］
所定の容器に、スメクタイト系吸着性物質として酸性白土（実施例１と同じ）１００重量部、高分子凝集剤としてポリアクリルアミド系高分子凝集剤（キースロックＡ−５１３１、協和産業（株））１０重量部、無機系凝集剤として硫酸アルミニウム（水澤化学工業株式会社製）５重量部、炭酸塩として重曹（東ソー株式会社製）５重量部、水酸化カルシウム（株式会社オクト製）５重量部を加え、均一になるまで撹拌することで実施例５に係る汚水処理剤が得られた。
［試験方法］
放射性セシウムＣｓ−１３４が６５０Ｂｑ／Ｌ、放射性セシウムＣｓ−１３７が１３００Ｂｑ／Ｌ含まれた廃液（福島県内にて採取）３リットルを入れたビーカーを２つ用意し、一方に実施例５に係る汚水処理剤を、もう一方に市販品の汚水処理剤（スーパーソリウェルパウダー、クマケン工業（株））を６ｇ（２０００ｐｐｍ相当）添加した。各ビーカーをスターラーにて所定時間（図１３参照）撹拌後にそれぞれ２分間静置し、その後に不織布で脱水濾過して上澄み液と沈殿物とを分離し、上澄み液中の残存放射能濃度を測定した結果が図１３に示されている。なお、放射能濃度の測定は、ゲルマニウム半導体検出器を用いたガンマ線スペクトロメトリーによる各種分析法に準拠して行われ、ＳＥＧ−ＥＭＳ（セイコー・イージーアンドジー（株））とＧｅ半導体検出器ＧＥＭ２０−７０（オルテック社製）を使用して行った。
【００９４】
なお、各実施例における物性値の測定及び評価は以下の通りに行った。
【００９５】
［フロックサイズの評価について］
目視にて沈殿後のフロックサイズの評価を行った
大：１５ｍｍ以上
中：５〜１５ｍｍ
小：５ｍｍ未満
【００９６】
［上澄み清澄度の測定方法］
撹拌処理後、ビーカー内のフロックが完全に沈殿するまで十分な時間を置き、フロックが完全に沈殿した後に上澄み液１０ｍｌを測定容器に量り採り、濁度計（ラコムテスター濁度計  ＴＮ−１００、ＥＵＴＥＣＨ  ＩＮＳＴＲＵＭＥＮＴＳ製）にセットすることで、各上澄み液の濁度（清澄度）の測定を行った。
【００９７】
［上澄み清澄度の評価について］
一般的に、液体の清澄度が１０ＮＴＵ以下であれば目視では清澄な液体に見え、１０〜３０ＮＴＵの範囲であればやや濁って見える程度であり、３０ＮＴＵを超えると目視でもはっきりと濁りが認められるレベルである。本願実施例においては、清澄度を以下の４段階に分けて評価を行った。
Ａ（清澄度５ＮＴＵ未満）：目視で濁りは認められず、非常に清澄な液体である。
Ｂ（清澄度５〜１０ＮＴＵ）：目視で濁りは認められず、清澄な液体である。
Ｃ（清澄度１０〜３０ＮＴＵ）：目視でやや濁りが認められるが、一般廃水として
扱える程度に清澄な液体である。
Ｄ（清澄度３０ＮＴＵ以上）：目視ではっきりと濁りが認められ、一般廃水として
扱うのに適さない液体である。
【００９８】
［沈降速度の測定方法］
ビーカー内を観察し、静置開始時点（撹拌処理終了時点）から、ビーカー内の目視できる大きさのフロックがビーカー底部に全て沈殿した沈降完了時点までの時間を沈降速度とした。
【００９９】
［沈降速度の評価について］
本願実施例においては、沈降速度を以下の４段階に分けて評価を行った。
Ａ（沈降速度３０秒未満）：沈降速度が著しく速い。
Ｂ（沈降速度３０〜６０秒）：沈降速度が非常に速い。
Ｃ（沈降速度６０〜９０秒）：沈降速度が速い。
Ｄ（沈降速度９０秒以上）：沈降速度がやや遅い。
【０１００】
［総合評価］
上述の上澄み清澄度と沈降速度の評価結果を踏まえて、以下の基準に基づいて各実施例に係る汚水処理剤の総合評価を行った。
◎：上澄み清澄度、沈降速度共にＡで、汚水処理剤として非常に優れている。
○：上澄み清澄度、沈降速度共にＢ以上で、汚水処理剤として優れている。
△：上澄み清澄度、沈降速度の一方がＢ以上、他方がＣ以下で、汚水処理剤として実用可能なレベルである。
×：上澄み清澄度、沈降速度共にＣ以下で、汚水処理剤として実用に適さない。
【０１０１】
実施例１で得られた１４種の汚水処理剤の試験結果が図７，８に示されている。図７，８の結果から、高分子凝集剤は添加量が多いほどフロックが大きく成長し、それに伴い沈降速度が向上する傾向があることが認められた。その一方で上澄み清澄度については、配合量１０〜２０重量部の範囲では５ＮＴＵ未満という非常に優れた結果となるが、３０重量部を上回ったあたりから少しずつ悪化する傾向にある。また、今回の測定内容の範囲外となるが、配合量が５０重量部を超えたあたりから上澄み液にぬめりが生じ、脱水時の作業性が悪化するという傾向も見られた。これらの結果から、高分子凝集剤の配合量は、スメクタイト系吸着剤１００重量部に対して、２〜２００重量部の範囲であることが好ましいことがわかった。
【０１０２】
実施例２で得られた１０種の汚水処理剤の試験結果が図９に示されている。図９の結果から、無機系凝集剤は２５重量部程度の添加まではフロックの成長と沈降速度の短縮に寄与するが、それを超えると逆にフロックの成長を阻害する傾向があることが認められた。これは、無機系凝集剤の過剰添加により凝集に適した電荷量から外れ、凝集性能を阻害していることが原因であると考えられる。また、上澄み清澄度についても、２５重量部程度の添加までは向上するが、それを超えると徐々に悪化することがわかった。これは液中の汚濁物質等が大きなフロックとしてまとまらなかったことにより、一部の汚濁物質が沈殿せずに上澄み液中に残ったことが原因であると考えられる。これらの結果から、無機系凝集剤の配合量は、スメクタイト系吸着剤１００重量部に対して、０〜６０重量部の範囲であることが好ましいことがわかった。
【０１０３】
実施例３で得られた１０種の汚水処理剤の試験結果が図１０に示されている。図１０の結果から、水酸化カルシウムの添加量が適切な量、即ち液性が中性になる程度の添加量だと、上澄み清澄度、沈降速度ともに優れた汚水処理剤となることがわかる。一方、添加量が少なすぎる場合、逆に多すぎる場合には、液性が酸性、又はアルカリ性に偏り凝集剤が適切に作用しないためかフロックが成長しにくく、上澄み清澄度と沈降速度も悪化する。実施例３の結果から、本実施例において水酸化カルシウムの配合量は、スメクタイト系吸着性物質（または「スメクタイト系吸着剤」）１００重量部に対して、５〜４０重量部の範囲であることが好ましいことがわかった。なお、先にも述べたように、本願において水酸化カルシウムは上澄み液のｐＨを中性付近に調整するために添加するものであるから、他の原料の配合量が変更されれば水酸化カルシウムの適正な配合量も変更されるものである。
【０１０４】
実施例４で得られた８種の汚水処理剤の試験結果が図１１，１２に示されている。図１１，１２の結果から、炭酸塩を適量添加することでフロックの成長とそれによる沈降速度の短縮、加えて上澄み清澄度に寄与することがわかる。炭酸塩は０．５重量部以上の添加で効果が認められ、１０重量部程度の添加が最適量であり、実用範囲は１４０重量部程度であった。添加量が１０〜１４０重量部の範囲での上澄み清澄度と沈降速度の低下は緩やかなことから、炭酸塩を過剰に添加した場合の物性の低下は炭酸塩の添加量が増したことにより他の原料の配合割合が相対的に低下したことに起因すると考えられる。
【０１０５】
実施例５に係る汚水処理剤と、市販の汚水処理剤とで放射性元素を含む廃水を処理したところ、いずれの汚水処理剤で処理された上澄み液についても、放射性セシウムＣｓ−１３４とＣｓ−１３７の残存放射能濃度は検出下限の１０Ｂｑ／Ｌ以下であった。このことから本発明に係る汚水処理剤は、除染に使用される市販汚水処理剤と同程度の除染能力を持つことに加え、撹拌時間は市販汚水処理剤よりも短く、より短時間で除染が行える優れた汚水処理剤であると言える。
【産業上の利用可能性】
【０１０６】
本発明の汚水処理剤によれば、凝集及び沈殿に要する時間が短く、従来の汚水処理剤よりも短時間で汚水処理を行うことができるため、大量の汚水の処理にも適している。
【０１０７】
また、本発明の汚水処理剤は放射性元素の吸着乃至凝集能も有するため処理により放射性元素を検出下限以下まで除去することができ、除染等により放射性元素が含まれた汚水の処理にも好適である。
【図１】
2015221406.tif 000003
【図２】
2015221406.tif 000004
【図４】
2015221406.tif 000005
【図６】
2015221406.tif 000006
【図７】
2015221406.tif 000007
【図８】
2015221406.tif 000008
【図９】
2015221406.tif 000009
【図１０】
2015221406.tif 000010
【図１１】
2015221406.tif 000011
【図１２】
2015221406.tif 000012
【図１３】
2015221406.tif 000013
【図１４】
2015221406.tif 000014
【図３】
2015221406.tif 000015
【図５】
2015221406.tif 000016